(57)【要約】      （修正有）【課題】耐候性および親水化特性が共に優れた塗膜を形成可能な塗料組成物の提供。【解決手段】Ｓｉ含有樹脂と、光触媒粒子と、水性媒体とを含み、前記Ｓｉ含有樹脂および前記光触媒粒子が前記水性媒体に分散されてなる塗料組成物であって、前記Ｓｉ含有樹脂はポリシロキサンセグメントを含んでなり、好ましくはＳｉ含有樹脂は、ＪＩＳ  Ｋ７２４４−４に基づく固体粘弾性測定装置を用いて、測定周波数１Ｈｚにて測定される損失正接（ｔａｎδ）の温度変化曲線におけるスペクトルピークの少なくとも１つを１２０〜１８０℃に持ち、前記Ｓｉ含有樹脂の粒子径が前記光触媒粒子の粒子径の１／１５以下である、塗料組成物。【選択図】なし【特許請求の範囲】
【請求項１】
Ｓｉ含有樹脂と、光触媒粒子と、水性媒体とを含み、前記Ｓｉ含有樹脂および前記光触媒粒子が前記水性媒体に分散されてなる塗料組成物であって、
前記Ｓｉ含有樹脂は、ポリシロキサンセグメントを含んでなり、
前記Ｓｉ含有樹脂の粒子径が前記光触媒粒子の粒子径の１／１５以下である、塗料組成物。
【請求項２】
前記ポリシロキサンセグメントは、３官能ポリシロキサンセグメントであり、
前記Ｓｉ含有樹脂は、ＪＩＳ  Ｋ７２４４−４に基づく固体粘弾性測定装置を用いて、測定周波数１Ｈｚにて測定される損失正接（ｔａｎδ）の温度変化曲線におけるスペクトルピークの少なくとも１つが１２０℃以上１８０℃以下にある、請求項１に記載の塗料組成物。
【請求項３】
前記光触媒粒子の粒子径が、レーザー回折・散乱式粒度分布測定装置にて測定した体積平均直径で、１μｍ以上３０μｍ以下である、請求項１または２に記載の塗料組成物。
【請求項４】
前記Ｓｉ含有樹脂の粒子径が、レーザー回折・散乱式粒度分布測定装置にて測定した体積平均直径で、１０ｎｍ以上５００ｎｍ以下である、請求項１〜３のいずれか一項に記載の塗料組成物。
【請求項５】
前記光触媒粒子は、ナノ粒子が凝集した二次粒子である、請求項１〜４のいずれか一項に記載の塗料組成物。
【請求項６】
前記Ｓｉ含有樹脂の酸価が１０ｍｇＫＯＨ／ｇ以上４０ｍｇＫＯＨ／ｇ以下である、請求項１〜５のいずれか一項に記載の塗料組成物。
【請求項７】
前記光触媒粒子が全固形分中に５質量％以上２０質量％以下含有されてなる、請求項１〜６のいずれか一項に記載の塗料組成物。
【請求項８】
顔料をさらに含んでなる、請求項１〜７のいずれか一項に記載の塗料組成物。
【請求項９】
前記Ｓｉ含有樹脂が全固形分中に３０質量％以上７０質量％以下含有されてなる、請求項１〜８のいずれか一項に記載の塗料組成物。
【請求項１０】
基材と、当該基材の表面に形成されてなる請求項１〜９のいずれか一項に記載の塗料組成物からなる光触媒層とから少なくともなる、塗装体。
【請求項１１】
請求項１０に記載の塗装体の製造方法であって、
基材を用意し、当該基材の表面に請求項１〜９のいずれか一項に記載の塗料組成物を適用して光触媒層を形成することを少なくとも含んでなることを特徴とする、製造方法。
【発明の詳細な説明】
【技術分野】
【０００１】
本発明は、建築物分野をはじめとする様々な分野において適用可能な、耐候性および親水性に優れた塗装体およびそのための塗料組成物に関する。
【背景技術】
【０００２】
酸化チタンなどの光触媒が、近年広く利用されている。光エネルギーにより励起された光触媒の活性を利用して、種々の有害物質を分解することが可能となる。また、光触媒粒子を含む表面層が形成された部材表面を親水化して、表面に付着した汚れを容易に水で洗い流すことが可能となる。光触媒を含有する塗料組成物において、光触媒による酸化分解作用の影響を受け難いシリコーン樹脂がバインダーとして好適に利用されている。
【０００３】
例えば、特開平９−２２７８２９号公報（特許文献１）には、光触媒粒子とシリコーンとアルコール系溶媒とを含む塗料組成物が開示されている。また、特開２００４−５１６４４号公報（特許文献２）には、環境負荷を低減できる観点から、水性のシリコーンエマルションを利用した塗料組成物が開示されている。
【０００４】
これらの塗料組成物を用いて形成された塗膜は比較的硬いものである。例えば、基材に外力や温度変化による変形が起きた場合に、塗膜が基材の変形に追従できず、塗膜が剥離したりクラックを発生したりすることがあった。そのため、基材追従性を高め、耐クラック性を向上させた塗膜を形成するため、バインダーとして不飽和二重結合を有する有機化合物などの重合性単量体と、シラン化合物とを複合させた樹脂エマルションが提案されている。例えば、特開２００８−３８１１３号公報（特許文献３）には、エチレン性不飽和単量体と、該単量体と共重合可能な官能基を有するアルコキシシランとを、反応性乳化剤の存在下で乳化重合してなるシリコーン変性樹脂エマルションが開示されている。また、特開２００８−９５０６９（特許文献４）および特開２０１０−１０６２６６号公報（特許文献５）には、酸基を有する重合体セグメントと、ポリシロキサンセグメントとが結合してなる複合樹脂の水分散体が開示されている。
【先行技術文献】
【特許文献】
【０００５】
【特許文献１】特開平９−２２７８２９号公報
【特許文献２】特開２００４−５１６４４号公報
【特許文献３】特開２００８−３８１１３号公報
【特許文献４】特開２００８−９５０６９号公報
【特許文献５】特開２０１０−１０６２６６号公報
【発明の概要】
【発明が解決しようとする課題】
【０００６】
これらの従来知られている複合樹脂を光触媒粒子と混合した塗料組成物からなる塗膜は、耐候性と親水化とがトレードオフの傾向にあることがわかった。すなわち、耐候性に優れた塗膜は親水化に時間を要し、他方、親水化が速い塗膜は耐候性が劣る傾向にあることを見出した。本発明は、耐候性および親水化特性が共に優れた塗膜を形成可能な塗料組成物の提供をその目的とする。
【課題を解決するための手段】
【０００７】
本発明者らは、今般、ポリシロキサンセグメントを含有するＳｉ含有樹脂と、大粒径の光触媒粒子とを組み合わせることで、塗膜の優れた耐候性と親水化特性とを両立できるとの知見を得た。また、前記Ｓｉ含有樹脂を特定のものとすることで塗膜の優れた耐候性と親水化特性とをより両立できるとの知見を得た。本発明はかかる知見に基づくものである。
【０００８】
すなわち、本発明による塗料組成物は、Ｓｉ含有樹脂と、光触媒粒子と、水性媒体とを含み、前記Ｓｉ含有樹脂および前記光触媒粒子が前記水性媒体に分散されてなる塗料組成物であって、
前記Ｓｉ含有樹脂は、ポリシロキサンセグメントを含んでなり、
前記Ｓｉ含有樹脂の粒子径が前記光触媒粒子の粒子径の１／１５以下であることを特徴とする。
さらに本発明の一つの好ましい態様によれば、上記のＳｉ含有樹脂が、３官能ポリシロキサンセグメントを含むものであり、かつ、ＪＩＳ  Ｋ７２４４−４に基づく固体粘弾性測定装置を用いて、測定周波数１Ｈｚにて測定される損失正接（ｔａｎδ）の温度変化曲線におけるスペクトルピークの少なくとも１つを１２０℃以上１８０℃以下に有するものであることを特徴とする。
【発明の効果】
【０００９】
本発明によれば、耐候性および親水化特性が共に優れた塗膜を形成可能な塗料組成物が提供される。
【図面の簡単な説明】
【００１０】
【図１】実施例１において測定された、損失正接の温度変化を示す図である。
【発明を実施するための形態】
【００１１】
Ｓｉ含有樹脂
本発明において用いられるＳｉ含有樹脂は、ポリシロキサンセグメントを含んでなる。また、該Ｓｉ含有樹脂の粒子径は光触媒粒子の粒子径の１／１５以下である。さらに、Ｓｉ含有樹脂は、塗料組成物中において水性媒体中に分散された分散質である。Ｓｉ含有樹脂の一部が水性媒体中に溶解していても良い。Ｓｉ含有樹脂の粒子径／光触媒粒子の粒子径で表される両者の比の好適な範囲は、１／３０００以上１／１５以下であり、より好適には１／１０００以上１／１５以下である。さらに好適な下限値は１／７５０であり、特に好適な下限値は１／３００である。また、より好適な上限値は１／３０である。
【００１２】
Ｓｉ含有樹脂に含まれるポリシロキサンセグメントは、縮合反応によりシロキサン結合を形成可能な反応性基を含有することが好ましい。このような反応性基としては、Ｓｉ原子に結合した、水酸基（Ｓｉ−ＯＨ）またはアルコキシ基（Ｓｉ−ＯＲ）が挙げられる。
【００１３】
（粒子径）
Ｓｉ含有樹脂は、１０ｎｍ以上５００ｎｍ以下の粒子径を有することが好ましく、より好ましい粒子径の範囲は１０ｎｍ以上２００ｎｍ以下である。粒子径は、レーザー回折・散乱式粒度分布測定装置を用いた測定で得られたヒストグラムの最大頻度値（直径）である。
【００１４】
（作用機序）
Ｓｉ含有樹脂は、ポリシロキサンセグメントを含む。また、その粒子径は光触媒粒子よりも小さい。それらによって、光触媒の光励起により塗料組成物から形成される塗膜が速やかに親水化する。また、長期に亘って優れた耐候性を得ることができる。これらの優れた効果が同時に実現される理由は定かではないが、以下のように考えられる。ただし、以下の説明はあくまで仮説にすぎず、本発明は何ら以下の仮説によって限定されるものではない。
【００１５】
耐候性が得られる理由としては、大粒径の光触媒粒子が、ポリシロキサン骨格に安定して保持されることが考えられる。また、ポリシロキサンセグメントを含むため、光触媒の光励起が効率的に進行し、塗膜はより親水化する。一方、ポリシロキサンセグメントを含まないＳｉ含有樹脂を用いた場合は、十分に親水化しない場合がある。
【００１６】
塗膜中に共存する光触媒粒子の光触媒作用により、Ｓｉ含有樹脂に含まれる有機成分は、酸化分解される。一方で、ポリシロキサン骨格は、残存する。光触媒粒子の粒子径をＳｉ含有樹脂の粒子径よりも大きくすると、塗膜中のポリシロキサン骨格のネットワークが、光触媒粒子を保持するのに適したサイズになると考えられる。そのため、光触媒粒子は、長期間に亘り塗膜の表面に存在することが可能となる。この結果、塗膜は長期間に亘り親水化される。一方、光触媒粒子の粒子径がＳｉ含有樹脂の粒子径よりも小さい場合には、例えば、ポリシロキサン骨格の間隙から光触媒粒子が脱離するなどして、塗膜の耐候性が低下したり、親水性が損なわれたりするものと考えられる。
【００１７】
（ポリシロキサンセグメント）
Ｓｉ含有樹脂は、ポリシロキサンセグメントと有機高分子のセグメントとからなることが好ましい。より好ましくは、ポリシロキサンセグメントを含むシリコーン変性樹脂である。さらに好ましくは、３官能ポリシロキサンセグメントを含むシリコーン変性樹脂である。変性樹脂中のポリシロキサンセグメントおよび３官能ポリシロキサンセグメントはそれぞれ、例えば、固体粘弾性測定装置（ＤＭＡ）により得られる塗膜の損失正接のスペクトルにおいて、測定周波数１Ｈｚのときに−８０℃付近（±３０℃）および１５０℃付近（±３０℃）にピークが見られることにより、その存在を確認することが可能である。さらに、塗膜は、赤外線分光測定において１２００〜１３００ｃｍ−１にＳｉ−ＣＨ３由来のピークが検出され、１０００〜１２００ｃｍ−１にＳｉ−Ｏ由来のピークが検出されることが好ましい。ポリシロキサンセグメントを主として構成するシロキサンの好ましい含有率は、ＳｉＯ２換算で、Ｓｉ含有樹脂に対して２０質量％以上８５質量％以下の範囲である。この場合、優れた耐久性と耐候性とを有する塗膜を形成することができる。
【００１８】
（有機高分子セグメント）
Ｓｉ含有樹脂に含まれる有機高分子セグメントは、塗膜を示差熱熱重量同時測定装置（ＴＧ−ＤＴＡ）にて非灰分測定することより、その存在を確認することが可能である。あるいは、固体粘弾性測定装置（ＤＭＡ）により得られる塗膜の損失正接のスペクトルにおいて、測定周波数１Ｈｚのときに、ジメチルポリシロキサンのピークとメチルポリシロキサンのピークとの中間に、有機高分子セグメントのピークが見られることにより、有機高分子セグメントの存在を確認することができる。有機高分子セグメントは、各種ビニル単量体を重合してなる重合体や、ポリウレタン、およびそれらの複合体からなる。
【００１９】
有機高分子セグメントは、その構成要素にシラン化合物の反応物を含有しても良い。このようなシラン化合物としては、カップリング作用を有するものが好ましい。具体的には、エチレン性不飽和基、ヒドロキシアルキル基、アミノアルキル基、エポキシ基、メルカプト基、イソシアネート基、イソシアヌレート基、ウレイド、およびスルフィド基等の群から選択される少なくとも一種の官能基と、アルコキシ基、水酸基、およびハロゲン原子等の群から選択される加水分解性または縮重合性の官能基との双方を含む化合物を用いることができる。例えば、３−メタクリロキシプロピルトリメトキシシランなどを用いることができる。
【００２０】
（親水性官能基）
また、本発明において用いられるＳｉ含有樹脂は、例えば、親水性官能基を有してなる。これにより、例えば、Ｓｉ含有樹脂の水性媒体への分散性が向上する。親水性官能基には、アニオン性基、カチオン性基、ノニオン性基の少なくとも１種を使用できる。具体的には、アニオン性基、あるいは、アニオン性基およびノニオン性基の併用が好ましい。これにより、Ｓｉ含有樹脂は光触媒粒子と共に安定して分散することができる。
【００２１】
アニオン性基としては、カルボキシル基、カルボキシレート基、スルホン酸基、スルホネート基、燐酸基、酸性燐酸エステル基、亜燐酸基、スルフィン基等が挙げられる。特に、カルボキシル基、カルボキシレート基、スルホン酸基、スルホネート基のいずれか１種または２種以上を使用することが好ましい。また、これらのアニオン性基のうち、酸基の全部または一部が塩基性化合物で中和された、カルボキシレート基、スルホネート基がより好ましい。
【００２２】
ノニオン性基としては、ポリオキシエチレン基、ポリオキシプロピレン基、ポリオキシエチレン−ポリオキシプロピレン基、ポリ（オキシエチレン−オキシプロピレン）基等のポリオキシアルキレン基から１種以上を使用することが好ましい。
【００２３】
（酸価）
アニオン性基は、酸価が１０ｍｇＫＯＨ／ｇ以上４０ｍｇＫＯＨ／ｇ以下の範囲でＳｉ含有樹脂中に含有されることが好ましい。これにより、Ｓｉ含有樹脂は、水性媒体中により安定に分散される。酸価は、ＪＩＳ  Ｋ００７０（１９９２）により測定することができる。酸価のより好ましい下限値は１５ｍｇＫＯＨ／ｇであり、さらにより好ましい下限値は１８ｍｇＫＯＨ／ｇである。また、酸化のより好ましい上限値は３２ｍｇＫＯＨ／ｇである。本発明に用いられるＳｉ含有樹脂において、より好ましい酸価の範囲は、例えば１５ｍｇＫＯＨ／ｇ以上４０ｍｇＫＯＨ／ｇ以下、１８ｍｇＫＯＨ／ｇ以上４０ｍｇＫＯＨ／ｇ以下、１０ｍｇＫＯＨ／ｇ以上３２ｍｇＫＯＨ／ｇ以下、１５ｍｇＫＯＨ／ｇ以上３２ｍｇＫＯＨ／ｇ以下、１８ｍｇＫＯＨ／ｇ以上３２ｍｇＫＯＨ／ｇ以下である。当該範囲であれば、Ｓｉ含有樹脂が自己分散性を有するので、塗料組成物に分散剤を添加させなくて良い。これにより、親水化と耐候性とが両立される。
【００２４】
（樹脂の製造）
Ｓｉ含有樹脂は、多段重合により得る。具体的には、以下の（１）〜（４）のいずれか、または複数を組み合わせて得る。（１）重合性単量体と、ポリシロキサンとを共重合（ブロック共重合および／またはグラフト共重合）する方法。ここで、重合性単量体は、ポリウレタンを形成可能な単量体、各種ビニル単量体のいずれか、または双方を用いる。また、重合性単量体は、ケイ素を含有しない重合性単量体を含む。ケイ素を含有する重合性単量体をさらに含んでも良い。（２）有機溶剤中で加水分解性ケイ素化合物と、ケイ素を含有しない重合性単量体と、を重合させて得た重合体に、水を添加する。そして、加水分解性ケイ素化合物を縮重合させてポリシロキサンセグメントを形成する。これにより、Ｓｉ含有樹脂を得る方法。（３）有機溶剤中で加水分解性ケイ素化合物と、ケイ素を含有しない重合性単量体とを重合させて重合体を得る。この重合体に、加水分解性ケイ素化合物を逐次供給して、ポリシロキサンセグメントを形成する。これにより、Ｓｉ含有樹脂を得る方法。（４）有機溶剤中で加水分解性ケイ素化合物と、ケイ素を含有しない重合性単量体とを重合させて重合体を得る。この重合体に、加水分解性基を有するポリシロキサンを供給して、縮重合してＳｉ含有樹脂を得る方法。なお、ポリシロキサンを形成可能なケイ素化合物と、重合性単量体とを乳化重合させたものは、ポリシロキサンセグメントを形成し難いので好ましくない。（１）に類する製造方法としては、例えば、特開平９−５２９２３号公報に記載されたエマルションの製造方法が利用可能である。また、上記の特許文献４および特許文献５に記載された複合樹脂の製造方法も好適に利用できる。特許文献４および特許文献５には、（２）の方法にて作製された樹脂成分に、加水分解性基を含有するポリシロキサンを添加して、樹脂成分と、ポリシロキサンとを結合する方法が開示されている。この方法は、（４）の方法における重合体を（２）の方法により調製したものということができる。すなわち、（２）と（４）の組合せの一例といえる。
【００２５】
光触媒粒子
本発明に用いられる光触媒粒子は、光触媒活性を有する粒子であれば、種類は特に限定されない。光触媒粒子の例としては、酸化チタン（ＴｉＯ２）、ＺｎＯ、ＳｎＯ２、ＳｒＴｉＯ３、ＷＯ３、Ｂｉ２Ｏ３、Ｆｅ２Ｏ３のような金属酸化物の粒子が挙げられる。好ましくは酸化チタン粒子、より好ましくはアナターゼ型酸化チタン粒子である。酸化チタンは、無害で、化学的にも安定で、かつ、安価に入手可能である。また、酸化チタンはバンドギャップエネルギーが高い。従って、光励起には紫外線を必要する。また、光励起の過程で可視光を吸収しないので、補色成分による発色が起こらない。酸化チタンは、粉末状、ゾル状、溶液状など様々な形態で入手可能である。光触媒活性を示すものであれば、いずれの形態でも使用可能である。
【００２６】
酸化チタンは、太陽光や蛍光灯等に含まれる紫外線により励起されて光触媒反応を引き起こす。近年、白色発光ダイオード等、紫外線がほとんど含まれない光源が普及してきている。そのため、可視光応答性を持つ光触媒材料が各種提案されている。例えば、窒素原子やアニオン性原子をドープした酸化チタン、銅化合物を酸化チタン粒子に担持したもの、酸化チタン粒子と酸化タングステンとの複合材料等が挙げられる。これらの可視光応答性を持つ光触媒材料も、本発明に用いることが可能である。
【００２７】
本発明に用いる光触媒粒子の粒子径は、Ｓｉ含有樹脂の粒子径よりも大きい。本発明の好ましい態様によれば、光触媒粒子は１μｍ以上３０μｍ以下の粒子径を有するのが好ましい。光触媒粒子の粒子径は、より好ましくは、３μｍ以上３０μｍ以下である。なお、この粒子径は、レーザー回折・散乱式粒度分布測定装置で得られたヒストグラムの最大頻度値（直径）である。光触媒粒子の粒子径をこの範囲内とし、Ｓｉ含有樹脂の粒子径を上述した範囲とすることにより、長期間に亘り安定して光触媒粒子を塗膜に保持できる。さらに、塗料の使用量を無駄に増やすことなく、下地の隠蔽性を十分に確保することが可能となる。
【００２８】
一般に、光触媒粒子は、粒子径が小さいほど比表面積が大きくなるので、高い光触媒活性が得られる点で好ましいとされている。そのため、粒子径が数１００ｎｍ以下のナノ粒子が広く用いられている。しかしながら、本発明にあっては、従来よりもはるかに大きい粒子を用いる点で特異である。このような大きい粒子を使用し、かつ、Ｓｉ含有樹脂と組み合わせることで、優れた耐候性と親水特性とを両立する塗膜を実現できることは上述した通りである。
【００２９】
本発明に用いられる光触媒粒子は、ナノ粒子が凝集した、いわゆる二次粒子であることが好ましい。一次粒子の粒子径は１ｎｍ以上３００ｎｍ以下であることが好ましい。一次粒子の粒子径は１０ｎｍ以上２００ｎｍ以下であることがさらに好ましい。凝集粒を使用することにより、光触媒粒子の比表面積が大きくなり、光触媒活性をより高めることができる。ここで、一次粒子の粒子径は、光触媒粒子材料の乾燥体または塗膜の走査型電子顕微鏡（ＳＥＭ）観察により求めることができる。具体的には、ＳＥＭにより２０万倍の視野に入る任意の１００個の粒子の長さを測定した個数平均値として算出される。粒子の形状としては球状が最も良いが、異形状でも良い。異形状の場合、その粒子の長さは、例えば、（（長径＋短径）／２）として略算出される。
【００３０】
本発明の塗料組成物における光触媒粒子の含有量は、塗料組成物の固形分に対して、５質量％以上２０質量％以下であることが好ましい。５質量％を超え１５質量％以下であることが、より好ましい。この範囲とすることで、塗膜の光触媒作用による親水化を速やかに達成することができる。また、適度な塗膜強度を得ることができる。
【００３１】
本発明の好ましい態様によれば、バナジウム、鉄、コバルト、ニッケル、パラジウム、亜鉛、ルテニウム、ロジウム、鉛、銅、銀、白金および金からなる群より選ばれる少なくとも一種の金属および／またはその金属からなる金属化合物を、塗料組成物に添加することができる。これにより、さらに高い光触媒能が発現される。この添加は、前記金属または金属化合物を塗料組成物に混合し、溶解または分散させる方法、前記金属または金属化合物を光触媒媒粒子に担持させる方法等のいずれの方法によっても行うことができる。
【００３２】
顔料
本発明の好ましい態様によれば、無機顔料、有機顔料より選択される顔料を塗料組成物に含有させることができる。
【００３３】
無機顔料としては、酸化チタン、亜鉛華、ベンガラ、酸化クロム、コバルトブルー、鉄黒などの金属酸化物系、アルミナホワイト、黄色酸化鉄などの金属水酸化物系、紺青などのフェロシアン化合物系、黄鉛、ジンクロメート、モリブデンレッドなどのクロム酸鉛系、硫化亜鉛、朱、カドミウムイエロー、カドミウムレッドなどの硫化物系、セレン化合物、バライト、沈降性硫酸バリウムなどの硫酸塩系、重質炭酸カルシウム、沈降性炭酸カルシウムなどの炭酸塩系、含水珪酸塩、クレイ、群青などの珪酸塩系、カーボンブラックなどの炭素系、アルミニウム粉、ブロンズ粉、亜鉛粉などの金属粉系、雲母・酸化チタン系などのパール顔料系等の着色顔料や体質顔料が好適に利用できる。
【００３４】
有機顔料としては、ナフトールグリーンＢなどのニトロソ系顔料、ナフトールＳなどのニトロ顔料系、リソールレッド、レーキレッドＣ、ファストイエロー、ナフトールレッドなどのアゾ顔料系、アルカリブルーレッド、ローダミンレーキ、キナクリドンレッド、ジオキサジンバイオレッド、イソインドリノンイエローなどの縮合多環顔料系等の有機系の着色顔料が好適に利用できる。
【００３５】
本発明にあっては、光触媒粒子が非常に大きな粒子径を有する。そのため、本発明の塗料組成物は下地の隠蔽性に優れた着色塗料として用いられることが好ましい。この場合、塗料組成物における光触媒粒子、Ｓｉ含有樹脂、および顔料は以下の配合割合とすることが好ましい。
光触媒粒子：固形分に対して５質量％以上２０質量％以下、より好ましくは５質量％を超え１５質量％以下、
Ｓｉ含有樹脂：固形分に対して３０質量％以上７０質量％以下、より好ましくは４０質量％以上６５質量％以下、
顔料等：残部、
当該範囲とすることで、上記の効果を損なわずに実用的な着色塗料を得ることができる。
【００３６】
水性媒体
本発明で使用する水性媒体としては、水、水と混和する有機溶剤、および、これらの混合物が好ましく挙げられる。水と混和する有機溶剤としては、例えば、メタノール、エタノール、ｎ−及びイソプロパノール等のアルコール類、アセトン、メチルエチルケトン等のケトン類；エチレングリコール、ジエチレングリコール、プロピレングリコール等のポリアルキレングリコール類、ポリアルキレングリコールのアルキルエーテル類、Ｎ-メチル-２-ピロリドン等のラクタム類等が挙げられる。本発明では、水のみを用いても良い。また水と、水と混和する有機溶剤との混合物を用いても良い。水と混和する有機溶剤のみを用いても良い。安全性や環境に対する負荷の点から、水のみ、または、水および水と混和する有機溶剤の混合物が好ましい。水のみが特に好ましい。水性媒体の量は適宜決定されてよい。水系媒体は、例えば、塗料組成物において、固形分濃度が３０質量％以上８０質量％以下となるような量で添加されることが好ましい。３０質量％以上６０質量％以下であることがより好ましい。固形分濃度がこの範囲にあることで、場合により、塗料組成物の保管安定性や塗装作業性、被膜の隠蔽性を確保できる。
【００３７】
任意成分
本発明の好ましい態様において、本発明による塗料組成物は、光触媒活性を損なわない範囲で、無機酸化物粒子をさらに含んでよい。無機酸化物粒子としては、例えば、屈折率２以下のものを用いることができる。屈折率２以下の無機酸化物粒子の例としては、具体的には、シリカ、アルミナ、ジルコニア、ジルコン、セリア、イットリア、ボロニア、マグネシア、カルシア、ハフニア等の単一酸化物の粒子、ケイ酸カルシウム等の複合酸化物の粒子などが挙げられる。この無機酸化物粒子は、上記光触媒粒子とは異なる酸化物粒子である。このような無機酸化物粒子はフィラーとして用いられる。より好ましくは、炭酸カルシウムウィスカー、ホウ酸アルミニウムウィスカー、タルク、硫酸バリウム、珪砂、珪藻土、カオリン、クレー、陶土、炭酸バリウム、亜鉛華等が利用できる。
【００３８】
本発明の一つの態様において、本発明による塗料組成物には、光触媒活性を損なわない範囲で、着色顔料粒子、ラテックス・アクリルビーズ等の樹脂粒子、雲母・ガラスビーズ等の意匠材粒子などが添加されてもよい。
【００３９】
本発明の一つの態様において、本発明による塗料組成物には、必要に応じて、粘土鉱物、ワックス、界面活性剤、紫外線吸収剤、酸化防止剤、可塑剤等の各種添加剤を添加することができる。
【００４０】
塗料組成物の製造
本発明の塗料組成物は、光触媒粒子、Ｓｉ含有樹脂の分散体、および所望により、顔料を上記特定の配合比率で水性媒体中に分散させることにより得ることができる。光触媒粒子および顔料は、それぞれ、粉体を使用しても良く、粉体から予め調製したスラリーを使用しても良い。光触媒粒子を分散させる際には、光触媒粒子の粒子径が所定範囲よりも小さくならないよう、攪拌条件に留意する。ガラスビーズやセラミックビーズ等の分散用メディアを用いた機械式分散機により湿式粉砕すると、過剰なせん断力がかかる。本発明の塗料組成物を製造する場合は、ガラスビーズ等の分散用メディアを使用せず、縦型１軸式で軸先端にディスクが装着した攪拌装置（例えば井上製作所製ディゾルバー）等の混練装置を用いることが好ましい。
【００４１】
塗料組成物が適用される基材
本発明による塗料組成物は、基材の表面に光触媒性被膜を形成するためのものである。本発明に用いられる基材は、その表面上に光触媒層を形成可能な材料であればよい。基材は、無機材料、有機材料を問わず種々の材料であってよい。基材は、その形状も限定されない。材料の観点からみた基材の好ましい例としては、金属、セラミック、ガラス、プラスチック、ゴム、石、セメント、コンクリ−ト、繊維、布帛、木、紙、それらの組合せ、それらの積層体、それらの表面に少なくとも一層の被膜を有するものが挙げられる。用途の観点からみた基材の好ましい例としては、建材、建物外装、窓枠、窓ガラス、構造部材、乗物における外装、内装および塗装、機械装置や物品の外装および内装、防塵カバー及び塗装、交通標識、各種表示装置、広告塔、道路用遮音壁、鉄道用遮音壁、橋梁、ガードレ−ルの外装及び塗装、トンネルの内装及び塗装、碍子、太陽電池カバー、太陽熱温水器集熱カバー、ビニールハウス、車両用照明灯のカバー、屋外用照明器具、台及び上記物品表面に貼着させるためのフィルム、シート、シール等といった外装材および内装材が挙げられる。
【００４２】
塗料組成物の適用
本発明による塗料組成物は、上述の基材に適用される。その後適宜乾燥して、光触媒粒子を含有する光触媒層の形成のために用いられる。塗料組成物の適用は、刷毛塗り、ローラー塗布、スプレーコーティング、ロールコーティング、カーテンコーティング、ディップコーティング、流し塗り、スクリーン印刷等、一般に広く行われている塗布方法を利用できる。塗料組成物の基材への塗布後は、常温乾燥させればよい。必要に応じて加熱乾燥してもよい。例えば、好ましい乾燥温度は５℃以上５００℃以下である。基材の少なくとも一部に樹脂が含まれる場合、樹脂の耐熱温度等を考慮し、例えば好ましい乾燥温度は１０℃以上２００℃以下である。このようにして得られた光触媒部材が本発明の塗装体である。
【００４３】
塗料組成物が適用された後、加熱乾燥処理または焼成処理に付す場合、これらの処理は少なくとも基材表面に熱が到達する方法であればいずれの方法も利用可能である。すなわち、基材全体を加熱しても、基材表面を部分的に加熱してもよい。
【００４４】
本発明において、塗料組成物の基材への適用の前に、基材表面を予備加熱してもよい。予備加熱は、基材の表面を好ましくは２０℃以上２００℃以下に加熱することにより行われる。加熱された基材表面に塗布された光触媒塗料組成物は、均一で密着性や膜強度に優れた被膜が得られるので有利である。
【００４５】
本発明の好ましい態様によれば、塗料組成物を基材に適用する際に、基材との密着性を向上させるために、基材への前処理を施しても良い。前処理の好ましい例としては、洗浄、研磨、電解研磨、電気的酸化、サンドブラスト等が挙げられる。また、下塗剤を塗布等の方法により基材上に適用してプライマー層を形成した上で、本発明の塗料組成物により光触媒層を形成させても良い。
【００４６】
塗装体
本発明による塗装体は、基材と、当該基材の表面に適用され、形成されてなる本発明の塗料組成物からなる光触媒層とから少なくともなる。本発明による塗料組成物を基材に適用した結果得られる光触媒層は、膜厚が１μｍ以上１００μｍ以下であることが好ましく、３μｍ以上５０μｍ以下であることがより好ましい。さらには、当該範囲であって、かつ、光触媒粒子の粒子径以上の膜厚を有することが好ましい。この範囲内であれば、光触媒粒子を塗膜の内部に保持できるため、十分な耐候性が発現可能となる。
【実施例】
【００４７】
本発明を以下の例に基づいて具体的に説明するが、本発明はこれらの例に限定されるものではない。なお、以下の例において塗料組成物の調製にて使用した原料は以下の通りである。
【００４８】
光触媒粒子
・光触媒粉体：アナターゼ型酸化チタン粉体（石原産業（株）社製、商品名：ＳＴ−２１）
・光触媒分散体：アナターゼ型酸化チタンゾル（石原産業（株）社製、商品名：ＳＴＳ−２１）
【００４９】
Ｓｉ含有樹脂分散体
１．３官能ポリシロキサンセグメントを有するＳｉ含有樹脂分散体１：ウレタン複合ポリシロキサン変性アクリル樹脂ディスパージョン（Ｓｉ含有樹脂濃度３５質量％、Ｓｉ含有樹脂の粒子径：７０ｎｍ、酸価１９ｍｇＫＯＨ／ｇ、シロキサン含有率（SiO2換算）３０質量％）
２．３官能ポリシロキサンセグメントを有するＳｉ含有樹脂分散体２：ポリシロキサン変性アクリル樹脂ディスパージョン（Ｓｉ含有樹脂濃度４０質量％、Ｓｉ含有樹脂の粒子径：８０ｎｍ、酸価３１ｍｇＫＯＨ／ｇ、シロキサン含有率（SiO2換算）３０質量％）
３．２官能ポリシロキサンセグメントを有するＳｉ含有樹脂分散体３：ポリシロキサン変性アクリル樹脂エマルション（Ｓｉ含有樹脂濃度４５質量％、Ｓｉ含有樹脂の粒子径：１２０ｎｍ、酸価１３ｍｇＫＯＨ／ｇ、シロキサン含有率（SiO2換算）１０質量％）
４．ポリシロキサンセグメントを有しないＳｉ含有樹脂分散体４：ポリシロキサン変性アクリル樹脂エマルション（Ｓｉ含有樹脂濃度４０質量％、Ｓｉ含有樹脂の粒子径：８０ｎｍ、シロキサン含有率（SiO2換算）２５質量％）
５．ポリシロキサンセグメントを有しないＳｉ含有樹脂分散体５：シリコーン変性アクリル樹脂エマルション（Ｓｉ含有樹脂濃度５０質量％、Ｓｉ含有樹脂の粒子径：１８０ｎｍ、シロキサン含有率（SiO2換算）２質量％）
６．ポリシロキサンセグメントを有しないＳｉ含有樹脂分散体６：３官能ポリシロキサンを主として含むシリコーン樹脂エマルション（Ｓｉ含有樹脂濃度５０質量％、Ｓｉ含有樹脂の粒子径：２６００ｎｍ、シロキサン含有率（SiO2換算）９５質量％）、およびＳｉ元素を含有しないアクリル樹脂エマルション（粒子径：１８０ｎｍ、樹脂濃度５０質量％）を等量（固形分の質量比）混合した樹脂混合物。
【００５０】
顔料
・アルミナおよびシリカを被覆したルチル型酸化チタン粉体（石原産業（株）社製、商品名：ＣＲ−９０）
【００５１】
実施例１
光触媒粉体と、Ｓｉ含有樹脂分散体１と、顔料とを、イオン交換水に分散した塗料組成物１を調製した。この塗料組成物は、固形分濃度が３８質量％である。また総固形分質量に対して、光触媒粒子を１５質量％、Ｓｉ含有樹脂成分を６０質量％、顔料を２５質量％含有している。分散は、湿式にて、分散メディアを使用せず、縦型１軸式で軸先端にディスクが装着された攪拌装置（井上製作所製ディゾルバー  ＭＯＤＥＬ  Ｃ−４、ブレード８０φｍｍ）にて３０分間４００ｒｐｍで攪拌することで行った。この塗料組成物において、光触媒粒子の粒子径は１０μｍ、顔料の粒子径は０．８μｍであった。なお、粒子径は、日機装  マイクロトラック  ＭＴ３０００ＩＩを用いて得られた粒度分布の各ヒストグラムの頂点の値を読み取ることで算出した。
【００５２】
この塗料組成物をＰＴＦＥ製のシートに１５ｍｉｌ（１ｍｉｌ＝２５．４μｍ）ギャップのフィルムアプリケーター（安田精機製作所製ＮＯ．５４８−ＹＫＧ）で塗装し乾燥させ約８０μmの塗膜（光触媒層）を得た。この塗膜を１０ｍｍ×３０ｍｍの短冊状に切断しＰＴＦＥ製のシートから剥がし、試料を得た。この試料を固体粘弾性装置に設置し、引っ張りモードにて周波数１Ｈｚで損失正接を測定した。図１に損失正接の温度変化曲線を示す。図１において１５１℃にピークが見られた。
【００５３】
実施例２
Ｓｉ含有樹脂分散体２を使用した以外は実施例１と同様に塗料組成物２を調製した。この塗料組成物２を用いて実施例１と同様に得た試料は損失正接の温度変化曲線において１５１℃にピークが見られた。
【００５４】
実施例３
総固形分質量に対して、光触媒粉体を１０質量％、Ｓｉ含有樹脂成分を６０質量％、顔料を３０質量％含有する以外は、実施例１と同様に塗料組成物３を調製した。この塗料組成物３を用いて実施例１と同様に得た試料は損失正接の温度変化曲線において１５１℃にピークが見られた。
【００５５】
実施例４
総固形分質量に対して、光触媒粉体を５質量％、Ｓｉ含有樹脂成分を６０質量％、顔料を３５質量％含有する以外は、実施例１と同様に塗料組成物４を調製した。この塗料組成物４を用いて実施例１と同様に得た試料は損失正接の温度変化曲線において１５１℃にピークが見られた。
【００５６】
実施例５
光触媒粉体と、Ｓｉ含有樹脂分散体３と、顔料と、添加剤（ヒンダードアミン系光安定剤：ＨＡＬＳ）とを、イオン交換水に分散した塗料組成物５を調製した。この塗料組成物は、固形分濃度が３８質量％である。また総固形分質量に対して、光触媒粒子を１５質量％、Ｓｉ含有樹脂成分を６０質量％、顔料を２５質量％、添加剤（HALS）を樹脂固形分に対して有効成分として１質量％含有している。その他は実施例１と同様に調製した。
【００５７】
比較例１
光触媒粉体と、Ｓｉ含有樹脂分散体１と、顔料とを、イオン交換水に分散した塗料組成物６を調製した。この塗料組成物は、固形分濃度が３８質量％である。また総固形分質量に対して、光触媒粒子を１５質量％、Ｓｉ含有樹脂成分を６０質量％、顔料を２５質量％含有している。分散は、湿式にて、分散メディアとしてガラスビーズを使用し、縦型１軸式で軸先端にディスクが装着した攪拌装置（井上製作所製ディゾルバー  ＭＯＤＥＬ  Ｃ−４、ブレード８０φｍｍ）にて３０分間４００ｒｐｍで攪拌することで行った。この組成物において、光触媒粒子の粒子径は０．８μｍ、顔料の粒子径は０．８μｍであった。なお、粒子径は、日機装  マイクロトラック  ＭＴ３０００ＩＩを用いて得られた粒度分布の各ヒストグラムの頂点の値を読み取ることで算出した。また、塗料組成物６を用いて実施例１と同様に得た試料は損失正接の温度変化曲線において１５１℃にピークが見られた。
【００５８】
比較例２
Ｓｉ含有樹脂分散体４を使用した以外は実施例１と同様に塗料組成物７を調製した。この塗料組成物７を用いて実施例１と同様に得た試料は損失正接の温度変化曲線において１２０℃〜１８０℃にピークが見られなかった。
【００５９】
比較例３
Ｓｉ含有樹脂分散体５を使用した以外は実施例１と同様に塗料組成物８を調製した。この塗料組成物８を用いて実施例１と同様に得た試料は損失正接の温度変化曲線において１２０℃〜１８０℃にピークが見られなかった。
【００６０】
比較例４
光触媒分散体とＳｉ含有樹脂分散体１と、顔料とを、イオン交換水に分散した塗料組成物９を調製した。この塗料組成物は、固形分濃度が３８質量％である。また総固形分質量に対して、光触媒粒子を１５質量％、Ｓｉ含有樹脂成分を６０質量％、顔料を２５質量％含有している。分散は、湿式にて、分散メディアを使用せず、縦型１軸式で軸先端にディスクが装着した攪拌装置（井上製作所製ディゾルバー  ＭＯＤＥＬ  Ｃ−４、ブレード８０φｍｍ）にて３０分間４００ｒｐｍで攪拌することで行った。この組成物において、光触媒粒子の粒子径は０．５μｍ、顔料の粒子径は０．８μｍであった。なお、粒子径は、日機装  マイクロトラック  ＭＴ３０００IIにより測定し得られた粒度分布の各ヒストグラムの頂点の値を読み取ることで算出した。また、塗料組成物９を用いて実施例１と同様に得た試料は損失正接の温度変化曲線において１５１℃にピークが見られた。
【００６１】
比較例５
Ｓｉ含有樹脂分散体６を使用した以外は実施例１と同様に塗料組成物１０を調製した。この塗料組成物１０を用いて実施例１と同様に得た試料は損失正接の温度変化曲線において１２０℃〜１８０℃にピークが見られなかった。
【００６２】
塗料組成物の適用（製膜）
あらかじめ洗浄したアルミニウム板（５０ｍｍ×５０ｍｍ）表面にアミンアダクト硬化型特殊変性エポキシ防錆下塗塗料をエアースプレーで１００ｇ／ｍ２塗装し１日常温で養生した。その後、上記塗料組成物に着色顔料を添加し明度（Ｌ＊）を７０〜８０程度に調色したものを２００ｇ／ｍ２塗装し、１〜２週間以上常温で養生して得た塗装体を評価に用いた。塗料組成物１〜１０を用いて得られた塗装体を、それぞれ塗装体１〜１０とした。
【００６３】
塗装体の評価
得られた塗装体について、下記方法により、親水性および耐候性の評価を行なった。
【００６４】
親水性評価
塗装体をＪＩＳ  Ｂ７７５３に規定されるサンシャインカーボンアーク灯式耐候性試験機（サンシャインウェザーオーメーター（ＳＷＯＭ）：スガ試験機製Ｓ−３００）にセットして１０００時間曝露を行い、初期接触角（Ｃ．Ａ．（°）０ｈ）と１０００時間後の接触角（Ｃ．Ａ．（°）１０００ｈ）を比較した。曝露条件は、ブラックパネル温度６３℃、光照射１時間４２分、光照射と水シャワー１８分の合計２時間を１サイクルとして、このサイクルを繰り返した。
【００６５】
耐候性評価
塗装体をＪＩＳ  Ｂ７７５３に規定されるサンシャインカーボンアーク灯式耐候性試験機（サンシャインウェザーオーメーター：スガ試験機製Ｓ−３００）にセットして１０００時間曝露を行い、初期明度と１０００時間後の明度の差（ΔＬ＊）を測定した。
【００６６】
結果
上記結果は以下の表１に記載のとおりであった。なお、各評価の判定基準は以下のとおりとした。
【００６７】
【表１】
2015193794.tif 000002
【００６８】
判定基準
親水性  ○：初期接触角とSWOMによる曝露1000時間後の接触角の差がマイナス20°以上
×：初期接触角とSWOMによる曝露1000時間後の接触角の差がマイナス20°以下
耐候性  ○：初期明度とSWOMによる曝露1000時間後の明度の差ΔL*の絶対値が２．０未
満
×：初期明度とSWOMによる曝露1000時間後の明度の差ΔL*の絶対値が２．０以
上
【図１】
2015193794.tif 000003